(57)【要約】【課題】優れた電池寿命を示すリチウム二次電池及びこれに適した負極を提供することを目的とする。【解決手段】本発明の一態様に係る負極は、銅、ニッケル、ステンレス、チタンからなる群から選択される少なくとも一つの結晶粒子を有する負極集電体と、前記負極集電体の少なくとも一面に位置し、シリコン又は酸化シリコンの少なくとも一方を有する負極活物質層と、を備え、前記結晶粒子の平均結晶子サイズが４０００Å以上６０００Å以下であり、前記結晶粒子の大きさが２．５μｍ以上８．０μｍ以下である。【選択図】図１
2019140058.tif 000002
【特許請求の範囲】
【請求項１】
銅、ニッケル、ステンレス、チタンからなる群から選択される少なくとも一つの結晶粒子を有する負極集電体と、
前記負極集電体の少なくとも一面に位置し、シリコン又は酸化シリコンの少なくとも一方を有する負極活物質層と、を備え、
前記結晶粒子の平均結晶子サイズが４０００Å以上６０００Å以下であり、前記結晶粒子の大きさが２．５μｍ以上８．０μｍ以下である、負極。
【請求項２】
Ｘ線回折測定における（２００）面における半値幅ｄ１と、（２２０）面における半値幅ｄ２と、が０．７≦ｄ２／ｄ１≦１．２の関係を満たす、請求項１に記載の負極。
【請求項３】
請求項１又は２に記載の負極と、
前記負極と対向する正極と、
前記負極と前記正極との間に位置するセパレータと、を備えるリチウム二次電池。
【発明の詳細な説明】
【技術分野】
【０００１】
本発明は、負極及びリチウム二次電池に関する。
【背景技術】
【０００２】
リチウム二次電池は、高容量化を実現することができ、携帯電話やノートパソコン等のモバイルバッテリーから自動車用バッテリーや大型の電力貯蔵用バッテリーまで広く利用されている。
【０００３】
リチウムイオン二次電池の容量は主に電極の活物質に依存する。負極活物質には、一般に黒鉛が利用されているが、上記の要求に対応するためにはより高容量な負極活物質を用いることが必要である。そのため、黒鉛の理論容量（３７２ｍＡｈ／ｇ）に比べてはるかに大きな理論容量をもつシリコン（Ｓｉ）や酸化シリコン（ＳｉＯｘ）が注目されている。
【０００４】
しかしながら、ＳｉやＳｉＯｘは充電時に大きな体積膨張を伴うため、充放電を繰り返すことにより、活物質の微粉化や集電体からの剥離が生じ、サイクル特性が低下するという課題がある。特許文献１には、Ｍｏ又はＷを含有する中間層を負極集電体と負極活物質層との間に配設することで、活物質の微粉化や集電体からの剥離が緩和されることが記載されている。
【先行技術文献】
【特許文献】
【０００５】
【特許文献１】特開２００２−３７３６４４号公報
【発明の概要】
【発明が解決しようとする課題】
【０００６】
しかしながら、特許文献１のように充放電に寄与しないＭｏ又はＷを含有する中間層を配設すると、電池のエネルギー密度が低下してしまう。
【０００７】
本発明は上記問題に鑑みてなされたものであり、優れた電池寿命を示すリチウム二次電池及びこれに適した負極を提供することを目的とする。
【課題を解決するための手段】
【０００８】
本発明者らは、シリコン又は酸化シリコンを含む負極活物質層に適した負極集電体の性状を見出し、リチウム二次電池の電池寿命を向上できることを見出した。
すなわち、上記課題を解決するため、以下の手段を提供する。
【０００９】
（１）第１の態様にかかる負極は、銅、ニッケル、ステンレス、チタンからなる群から選択される少なくとも一つの結晶粒子を有する負極集電体と、前記負極集電体の少なくとも一面に位置し、シリコン又は酸化シリコンの少なくとも一方を有する負極活物質層と、を備え、前記結晶粒子の平均結晶子サイズが４０００Å以上６０００Å以下であり、前記結晶粒子の大きさが２．５μｍ以上８．０μｍ以下である。
【００１０】
（２）上記態様にかかる負極は、Ｘ線回折測定における（２００）面における半値幅ｄ１と、（２２０）面における半値幅ｄ２と、が０．７≦ｄ２／ｄ１≦１．２の関係を満たしてもよい。
【００１１】
（３）第２の態様にかかるリチウム二次電池は、上記態様にかかる負極と、前記負極と対向する正極と、前記負極と前記正極との間に位置するセパレータと、を備える。
【発明の効果】
【００１２】
上記態様に係る負極集電体を用いると、優れた電池寿命を示すリチウム二次電池を得ることができる。
【図面の簡単な説明】
【００１３】
【図１】本実施形態にかかるリチウム二次電池の断面模式図である。
【発明を実施するための形態】
【００１４】
以下、本実施形態について、図を適宜参照しながら詳細に説明する。以下の説明で用いる図面は、本発明の特徴をわかりやすくするために便宜上特徴となる部分を拡大して示している場合があり、各構成要素の寸法比率などは実際とは異なっていることがある。以下の説明において例示される材料、寸法等は一例であって、本発明はそれらに限定されるものではなく、その要旨を変更しない範囲で適宜変更して実施することが可能である。
【００１５】
「第１実施形態」
［リチウム二次電池］
図１は、第１実施形態にかかるリチウム二次電池の断面模式図である。図１に示すリチウム二次電池１００は、発電部４０と、外装体５０と、リード６０、６２とを備える。外装体５０は、発電部４０を密閉した状態で収容する。一対のリード６０、６２の一端は、発電部４０に接続され、他端は外装体５０の外部まで延在している。また図示されていないが、発電部４０とともに電解液が、外装体５０内に収容されている。
【００１６】
（発電部）
発電部４０は、正極２０と負極３０とが、セパレータ１０を挟んで対向配置されている。図１では、外装体５０内に発電部４０が一つの場合を例示したが、複数積層されていてもよい。
【００１７】
＜負極＞
負極３０は、負極集電体３２と負極活物質層３４とを備える。負極活物質層３４は、負極集電体３２の少なくとも一面に形成されている。負極活物質層３４は、負極活物質としてシリコン又は酸化シリコンを少なくとも有する。
【００１８】
負極集電体３２は、銅、ニッケル、ステンレス、チタンからなる群から選択される少なくとも一つの結晶粒子を有する。負極集電体３２は、これらの金属うちの少なくともいずれかの金属箔であることが好ましい。これらの金属は、いずれも導電性に優れ、リード６０を介して発生した電子を速やかに外部に出力できる。
【００１９】
負極集電体３２を構成するこの結晶粒子の平均結晶子サイズは、４０００Å以上６０００Å以下であり、５５００Å以上６０００Å以下であることが好ましい。ここで結晶子とは、単結晶とみなせる最大の集まりをいい、一つの結晶粒子は複数の結晶子によって構成されている。平均結晶子サイズは、Ｘ線回折における回折ピークの半値幅からシェラーの式により求められる。測定にもちいたＸ線の波長は１．５４Å、ブラッグ角（回折角の半分）は３５°〜４０°、半値幅の測定に用いた回折ピークは２θで７４．１４°とした。
【００２０】
負極集電体３２の結晶粒子の大きさは２．５μｍ以上８．０μｍ以下であることが好ましく、３．５μｍ以上７．０μｍ以下であることより好ましい。結晶粒子の大きさが当該範囲内にあるとリチウム二次電池１００の内部短絡がより抑制される。
【００２１】
結晶粒子の大きさは、走査型電子顕微鏡（ＳＥＭ）等による観察において一つの粒子としてみなせる粒子の大きさであり、ＳＥＭで撮像した５０００倍又は１００００倍の平面画像から算出する。具体的には、画像の視野内で任意に選択した１０個の結晶粒子の長軸長さ及び短軸長さを測定し、その平均値を求める。測定した結晶粒子の短軸長さ及び長軸長さを平均したものが、結晶粒子の大きさに対応する。
【００２２】
結晶粒子の大きさ及び平均結晶子サイズが当該範囲内にあると、リチウム二次電池１００の電池寿命が向上する。電池寿命が向上する理由は明確ではないが、以下のような理由が考えられる。
【００２３】
結晶粒子の平均結晶子サイズが小さいと、負極集電体３２の結晶粒子を構成する金属元素が拡散しやすくなる。拡散した金属元素は、負極活物質層３４を構成するシリコン元素と反応し合金化する。リチウムと合金化／脱合金化反応を起こすことで充放電に寄与するシリコン元素が、負極集電体３２を構成する金属元素と合金化すると、充放電に寄与することができなくなる。
【００２４】
これに対し結晶粒子の平均結晶子サイズが４０００Å以上であれば、反応性の高いシリコン元素であっても合金化反応を十分抑制できる程度に、結晶粒子を構成する金属元素の拡散を抑制できる。平均結晶子サイズは、結晶粒子のサイズと独立に制御可能なパラメータであるが、結晶粒子は結晶子の集合体であるため、平均結晶子サイズが大きくなると結晶粒子の大きさも大きくなる傾向にある。そのため、結晶粒子の大きさは、２．５μｍ以上であることが好ましい。
【００２５】
一方で、結晶粒子の平均結晶子サイズが大きいと、金属元素の拡散は抑制されるが、結晶粒子のサイズが大きくなりやすくなる。平均結晶子サイズが６０００Åを超えると、結晶粒子の大きさは８．０μｍを超えやすくなり、負極集電体３２内の表面が粗面化する。負極集電体３２の表面が粗面化すると、面内の導電性が不均一になる。面内の導電性が不均一になると、反応が局所的に集中し、リチウム二次電池１００の電池寿命の劣化の原因となる。
【００２６】
すなわち、結晶粒子の大きさ及び平均結晶子サイズが所定の範囲内にあると、負極集電体を構成する金属元素の拡散を抑制し、かつ、充放電反応時の反応場が均質になり、リチウム二次電池１００の電池寿命が向上すると考えられる。
【００２７】
負極集電体３２は、Ｘ線回折測定における（２００）面における半値幅ｄ１と（２２０）面における半値幅ｄ２とが、０．７≦ｄ２／ｄ１≦１．２の関係を満たすことが好ましく、０．８＜ｄ２／ｄ１≦１．１の関係を満たすことが好ましい。
【００２８】
負極集電体３２の平均結晶子サイズは、焼結状態によって変化し、未焼結で小さく、焼結状態で大きい。また負極集電体３２のＸ線回折測定結果は、未焼結では（２００）面の結晶性が高く（半値幅ｄ１が狭く）、焼結状態では（２２０）面の結晶性が高い（半値幅ｄ２が狭い）。負極集電体３２を構成する金属元素が結晶成長すると、平均結晶子サイズが大きくなり、Ｘ線の回折条件が変化すると考えられる。
【００２９】
Ｘ線回折における（２００）面における半値幅ｄ１と（２２０）面における半値幅ｄ２とが上記の関係を満たすと、リチウム二次電池１００の電池寿命が向上する。この原因は明確ではないが、結晶粒子及び結晶子の大きさだけでなく、結晶の配向状態が特定の状態になることで反応場が安定化し、局所的なリチウムの析出が抑制されるためと考えられる。
【００３０】
負極集電体３２の結晶粒子の形状は柱状であることが好ましい。結晶粒子の形状が柱状であるとは、ＳＥＭで撮像した５０００倍又は１００００倍の断面画像において、任意に選択した１０個の結晶粒子の平均長軸長さを平均短軸長さで割ったアスペクト比が、１．４以上であることを意味する。結晶粒子を構成する結晶子の配向状態が変化すると、金属リチウムの析出、溶解の反応状態が変化する。その結果、リチウム二次電池１００の内部短絡がより抑制される。
【００３１】
＜正極＞
正極２０は、正極集電体２２と、その一面に設けられた正極活物質層２４とを有する（図１参照）。正極集電体２２は、導電性を有する材料により構成されていればよく、例えば、アルミニウム、銅、ニッケル箔の金属薄板を用いることができる。
【００３２】
正極活物質層２４に用いる正極活物質は、リチウムイオンの吸蔵及び放出、リチウムイオンの脱離及び挿入（インターカレーション）、又は、リチウムイオンとリチウムイオンのカウンターアニオン（例えば、ＰＦ６−）とのドープ及び脱ドープを可逆的に進行させることが可能な電極活物質を用いることができる。
【００３３】
例えば、コバルト酸リチウム（ＬｉＣｏＯ２）、ニッケル酸リチウム（ＬｉＮｉＯ２）、マンガン酸リチウム（ＬｉＭｎＯ２）、リチウムマンガンスピネル（ＬｉＭｎ２Ｏ４）、及び、一般式：ＬｉＮｉｘＣｏｙＭｎｚＭａ２（ｘ＋ｙ＋ｚ＋ａ＝１、０≦ｘ＜１、０≦ｙ＜１、０≦ｚ＜１、０≦ａ＜１、ＭはＡｌ、Ｍｇ、Ｎｂ、Ｔｉ、Ｃｕ、Ｚｎ、Ｃｒより選ばれる１種類以上の元素）で表される複合金属酸化物、リチウムバナジウム化合物（ＬｉＶ２Ｏ５）、オリビン型ＬｉＭＰＯ４（ただし、Ｍは、Ｃｏ、Ｎｉ、Ｍｎ、Ｆｅ、Ｍｇ、Ｎｂ、Ｔｉ、Ａｌ、Ｚｒより選ばれる１種類以上の元素又はＶＯを示す）、チタン酸リチウム（Ｌｉ４Ｔｉ５Ｏ１２）、ＬｉＮｉｘＣｏｙＡｌｚＯ２（０．９＜ｘ＋ｙ＋ｚ＜１．１）等の複合金属酸化物、ポリアセチレン、ポリアニリン、ポリピロール、ポリチオフェン、ポリアセンなどが挙げられる。
【００３４】
また正極活物質層２４は、導電材を有していてもよい。導電材としては、例えば、カーボンブラック類等のカーボン粉末、カーボンナノチューブ、炭素材料、銅、ニッケル、ステンレス、鉄等の金属微粉、炭素材料及び金属微粉の混合物、ＩＴＯ等の導電性酸化物が挙げられる。正極活物質のみで十分な導電性を確保できる場合は、正極活物質層２４は導電材を含んでいなくてもよい。
【００３５】
また正極活物質層２４は、バインダーを含む。バインダーは、公知のものを用いることができる。例えば、ポリフッ化ビニリデン（ＰＶＤＦ）、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、エチレン−テトラフルオロエチレン共重合体（ＥＴＦＥ）、ポリクロロトリフルオロエチレン（ＰＣＴＦＥ）、エチレン−クロロトリフルオロエチレン共重合体（ＥＣＴＦＥ）、ポリフッ化ビニル（ＰＶＦ）等のフッ素樹脂、が挙げられる。
【００３６】
また、上記の他に、バインダーとして、例えば、ビニリデンフルオライド−ヘキサフルオロプロピレン系フッ素ゴム（ＶＤＦ−ＨＦＰ系フッ素ゴム）、ビニリデンフルオライド−ヘキサフルオロプロピレン−テトラフルオロエチレン系フッ素ゴム（ＶＤＦ−ＨＦＰ−ＴＦＥ系フッ素ゴム）、ビニリデンフルオライド−ペンタフルオロプロピレン系フッ素ゴム（ＶＤＦ−ＰＦＰ系フッ素ゴム）、ビニリデンフルオライド−ペンタフルオロプロピレン−テトラフルオロエチレン系フッ素ゴム（ＶＤＦ−ＰＦＰ−ＴＦＥ系フッ素ゴム）、ビニリデンフルオライド−パーフルオロメチルビニルエーテル−テトラフルオロエチレン系フッ素ゴム（ＶＤＦ−ＰＦＭＶＥ−ＴＦＥ系フッ素ゴム）、ビニリデンフルオライド−クロロトリフルオロエチレン系フッ素ゴム（ＶＤＦ−ＣＴＦＥ系フッ素ゴム）等のビニリデンフルオライド系フッ素ゴムを用いてもよい。
【００３７】
＜セパレータ＞
セパレータ１０は、電気絶縁性の多孔質構造から形成されていればよく、例えば、ポリエチレン、ポリプロピレン又はポリオレフィンからなるフィルムの単層体、積層体や上記樹脂の混合物の延伸膜、或いはセルロース、ポリエステル及びポリプロピレンからなる群より選択される少なくとも１種の構成材料からなる繊維不織布が挙げられる。
【００３８】
（電解液）
電解液は、発電部４０内に含浸される。電解液には、リチウム塩等を含む電解質溶液（電解質水溶液、有機溶媒を使用する非水系電解質溶液） を使用することができる。ただし、電解質水溶液は電気化学的に分解電圧が低いため、充電時の耐用電圧が低く制限される。そのため、有機溶媒を使用する電解質溶液（非水系電解質溶液）であることが好ましい。
【００３９】
非水系電解質溶液は、非水溶媒に電解質が溶解されており、非水溶媒として環状カーボネートと、鎖状カーボネートと、を含有してもよい。
【００４０】
環状カーボネートとしては、電解質を溶媒和することができるものを用いることができる。例えば、エチレンカーボネート、プロピレンカーボネート及びブチレンカーボネートなどを用いることができる。
【００４１】
鎖状カーボネートは、環状カーボネートの粘性を低下させることができる。例えば、ジエチルカーボネート、ジメチルカーボネート、エチルメチルカーボネートが挙げられる。その他、酢酸メチル、酢酸エチル、プロピオン酸メチル、プロピオン酸エチル、γ−ブチロラクトン、１，２−ジメトキシエタン、１，２−ジエトキシエタンなどを混合して使用してもよい。
【００４２】
非水溶媒中の環状カーボネートと鎖状カーボネートの割合は体積にして１：９〜１：１にすることが好ましい。
【００４３】
また非水系電解質溶液としてイオン液体を用いてもよい。イオン液体は、カチオンとアニオンの組合せによって得られる１００℃未満でも液体状の塩である。イオン液体は、イオンのみからなる液体であるため、静電的な相互作用が強く、不揮発性、不燃性と言う特徴を有する。電解液としてイオン液体を用いたリチウム二次電池１００は、安全性に優れる。
【００４４】
（外装体）
外装体５０は、その内部に発電部４０及び電解液を密封する。外装体５０は、電解液の外部への漏出や、外部からのリチウム二次電池１００内部への水分等の侵入等を抑止できる物であれば特に限定されない。
【００４５】
例えば、外装体５０として、図１に示すように、金属箔５２を高分子膜５４で両側からコーティングした金属ラミネートフィルムを利用できる。金属箔５２としては例えばアルミ箔を、高分子膜５４としてはポリプロピレン等の膜を利用できる。例えば、外側の高分子膜５４の材料としては融点の高い高分子、例えば、ポリエチレンテレフタレート（ＰＥＴ）、ポリアミド等が好ましく、内側の高分子膜５４の材料としてはポリエチレン（ＰＥ）、ポリプロピレン（ＰＰ）等が好ましい。
【００４６】
「リード」
リード６０、６２は、アルミ等の導電材料から形成されている。リード６０、６２を正極２０、負極３０にそれぞれ溶接し、正極２０と負極３０との間にセパレータ１０を挟んだ状態で、電解液と共に外装体５０内に挿入し、外装体５０の入り口をシールする。
【００４７】
上述のように、本実施形態にかかるリチウム二次電池は、負極集電体３２の平均結晶子サイズが所定の範囲内である。そのため、反応場が安定化し、リチウム二次電池１００の内部短絡が抑制される。
【００４８】
［リチウム二次電池の製造方法］
本実施形態にかかるリチウム二次電池１００の製造方法について説明する。まず正極２０及び負極３０を作製する。
【００４９】
正極２０は、正極集電体２２上に正極活物質を含む塗料を塗布、乾燥して作製する。正極活物質を含む塗料は、正極活物質、バインダー及び溶媒を含み、必要に応じて導電材が混合されている。溶媒には、例えば、水、Ｎ−メチル−２−ピロリドン等を用いることができる。
【００５０】
塗料における正極活物質、導電材、バインダーの構成比率は、質量比で８０ｗｔ％〜９８ｗｔ％：０．１ｗｔ％〜１０ｗｔ％：０．１ｗｔ％〜１０ｗｔ％であることが好ましい。これらの質量比は、全体で１００ｗｔ％となるように調整される。塗料を構成する成分の混合方法は特に制限されず、混合順序もまた特に制限されない。
【００５１】
そして作製した塗料を、正極集電体２２に塗布する。塗布方法としては、特に制限はなく、通常電極を作製する場合に採用される方法を用いることができる。例えば、スリットダイコート法、ドクターブレード法が挙げられる。
【００５２】
続いて、正極集電体２２に塗布された塗料中の溶媒を除去する。除去方法は特に限定されない。例えば、塗料が塗布された正極集電体２２を、８０℃〜１５０℃の雰囲気下で乾燥させればよい。そして、正極集電体２２上に正極活物質層２４が形成された正極２０が得られる。
【００５３】
負極３０は、負極集電体３２として用いる金属箔を準備する。準備した金属箔を焼結して金属膜を構成する結晶粒子の平均結晶子サイズを調整する。結晶粒子の平均結晶子サイズと焼結温度とはある程度の相関があり、焼結温度が高くなると平均結晶子サイズは大きくなる。そのため、厳密な検量線が準備できればその検量線に従って金属箔を焼結することで、所定の負極集電体３２が得られる。平均結晶子サイズを４０００Å以上６０００Å以下とするためには、焼結温度は３５０℃から６００℃程度とすることが好ましい。
【００５４】
一方で、焼結炉内は温度分布や様々な要因により平均結晶子サイズは同条件で焼結しても変動することが多い。４０００Å以上６０００Å以下という領域内で、平均結晶子サイズを厳密に制御することは難しい。そこで、焼結後にＸ線回折により平均結晶子サイズを測定し、特定の範囲内に収まっているものを抽出する。さらに、抽出したものの中から結晶粒子の大きさが所定のものをさらに抽出し、負極集電体３２として利用する。
【００５５】
金属膜を焼結する際は、還元雰囲気で焼結することが好ましい。例えば、銅等は酸化しやすい。還元雰囲気で焼結することで、負極集電体３２内に酸化銅が形成されることを抑制し、導電性が不均一化することをより抑制できる。
【００５６】
次いで、負極集電体３２の一面に負極活物質、バインダー及び溶媒を含む塗料を塗布し、溶媒を除去する。塗料には必要に応じて導電材が混合されている。負極活物質としてはシリコン又は酸化シリコン、バインダー及び溶媒は、正極活物質層２４と同等のもの、同等のものに加え、バインダーとしてスチレン‐ブタジエンラバー（ＳＢＲ）、ポリアミドイミド（ＰＡＩ）、ポリイミド（ＰＩ）、ポリアクリル酸（ＰＡＡ）を用いることができる。そして、負極活物質、バインダー及び溶媒を含む塗料が塗布された負極集電体３２を焼成し、負極活物質層３４を得る。当該焼成は、上述の金属箔の焼成を兼ねることができる。金属箔の一面に、負極活物質、バインダー及び溶媒を含む溶媒を塗布し、溶媒を除去すると共に、負極集電体３２の性状を所定のものにしてもよい。
【００５７】
次いで作製した正極２０と負極３０とを、セパレータ１０を介して積層し、電解液と共に、外装体５０内に封入する。例えば、正極２０と、負極３０と、セパレータ１０とを積層し、予め作製した袋状の外装体５０に、発電部４０を入れる。電解液は、外装体５０内に注入してもよいし、発電部４０内に含浸させてもよい。
【００５８】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。
【実施例】
【００５９】
（実施例１）
まず正極を準備した。正極活物質としてＮＣＡ（組成式：Ｌｉ１．０Ｎｉ０．７８Ｃｏ０．１９Ａｌ０．０３Ｏ２）、導電材としてカーボンブラック、バインダーとしてＰＶＤＦを準備した。これらを溶媒中で混合し、塗料を作製し、アルミ箔からなる正極集電体上に塗布した。正極活物質と導電材とバインダーの質量比は、９５：２：３とした。塗布後に、溶媒は除去した。
【００６０】
次いで負極を準備した。まず負極集電体となる銅箔を設定温度３５０℃で焼結し、Ｘ線回折により平均結晶子サイズを求めた。そして、平均結晶子サイズが４０００Åのものを負極集電体として用いた。この負極集電体の結晶粒子の大きさは、２．５μｍであった。
【００６１】
負極活物質としてＳｉＯ、導電材としてアセチレンブラック、バインダーとしてＰＩを準備した。これらを溶媒中で混合し、塗料を作製し、上記用意した負極集電体へ塗布した。負極活物質と導電材とバインダーの重量比は８８：２：１０とした。塗布後に、溶媒は除去した。
【００６２】
そして作製された正極と負極とをセパレータを介して積層し発電部を作製した。正極と負極の積層数は１層とした。セパレータには、ポリエチレンとポリプロピレンの積層体を用いた。得られた発電部を非水電解液に含浸させてから外装体内に封入した。電解液にはＮ−メチル−Ｎ−プロピルピロリジニウムビス（フルオロスルホニル）イミド（Ｐ１３−ＦＳＩ）を用い、１ｍｏｌ／Ｌの濃度となるようにリチウムビス(トリフルオロメタンスルホニル)イミド（Ｌｉ−ＴＦＳＩ）を溶解させたものを用いた。そして得られたリチウム二次電池の充放電を行い、容量維持率が初回の放電時の放電容量に対して８０％以下となる充放電回数（サイクル回数）を求めた。
【００６３】
（実施例２、３）
実施例２は、平均結晶子サイズが４５００Åのものを負極集電体として選択した点が実施例１と異なり、実施例３は、平均結晶子サイズが５０００Åのものを負極集電体として選択した点が実施例１と異なる。実施例２の結晶粒子の大きさは３．５μｍであり、実施例３の結晶粒子の大きさは６．０μｍであった。その他の条件は、実施例１と同様としてサイクル回数を求めた。
【００６４】
（実施例４、５）
実施例４、５は、銅箔を設定温度５００℃で焼結した点が実施例１と異なる。そして実施例４では平均結晶子サイズが５５００Åのものを負極集電体として選択し、実施例５では平均結晶子サイズが６０００Åのものを負極集電体として選択した。実施例４の結晶粒子の大きさは７．０μｍであり、実施例３の結晶粒子の大きさは８．０μｍであった。その他の条件は、実施例１と同様としてサイクル回数を求めた。
【００６５】
（比較例１〜３）
比較例１は、平均結晶子サイズが２０００Åのものを負極集電体として選択した点が実施例１と異なり、比較例２は、平均結晶子サイズが３０００Åのものを負極集電体として選択した点が実施例１と異なり、比較例３は、平均結晶子サイズが３５００Åのものを負極集電体として選択した点が実施例１と異なる。比較例１の結晶粒子の大きさは２．３μｍであり、比較例２及び３の結晶粒子の大きさは２．５μｍであった。その他の条件は、実施例１と同様としてサイクル回数を求めた。
【００６６】
（比較例４〜６）
比較例４〜６は、銅箔を設定温度５００℃で焼結した点が実施例１と異なる。そして比較例４では平均結晶子サイズが６５００Åのものを負極集電体として選択し、比較例５では平均結晶子サイズが７０００Åのものを負極集電体として選択し、比較例６では平均結晶子サイズが７５００Åのものを負極集電体として選択した。比較例４の結晶粒子の大きさは９．０μｍであり、比較例５及び６の結晶粒子の大きさは１０．０μｍであった。その他の条件は、実施例１と同様としてサイクル回数を求めた。
【００６７】
【表１】
2019140058.tif 000003
【００６８】
表１に示すように、平均結晶子サイズが４０００Å以上６０００Å以下で、かつ、結晶粒子の大きさが２．５μｍ以上８．０μｍ以下の範囲内において、リチウム二次電池のサイクル特性が向上した。
【００６９】
（実施例６〜１５）
次いで、平均結晶子サイズを４５００Åに固定して、Ｘ線回折測定における（２００）面における半値幅ｄ１と（２２０）面における半値幅ｄ２との関係性を変更した。これらの関係性は、焼結条件により変化すると考えられるが明確な制御因子が不明なため、設定温度３５０℃で焼結後の負極集電体の表面をＸ線回折により測定し、半値幅の関係が以下の実施例の関係を満たすものを抽出した。その他の条件は、実施例２と同様としてサイクル回数を求めた。
【００７０】
【表２】
2019140058.tif 000004
【符号の説明】
【００７１】
１０  セパレータ
２０  正極
２２  正極集電体
２４  正極活物質層
３０  負極
３２  負極集電体
３４  負極活物質層
４０  発電部
５０  外装体
６０，６２  リード
１００  リチウム二次電池
【図１】
2019140058.tif 000005
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
銅からなり、銅の結晶粒子を有する負極集電体と、
前記負極集電体の少なくとも一面に位置し、シリコン又は酸化シリコンの少なくとも一方を有する負極活物質層と、を備え、
前記負極集電体のＸ線回折測定における（２００）面における半値幅ｄ１と、（２２０）面における半値幅ｄ２と、が０．７≦ｄ２／ｄ１≦１．２の関係を満たし、
前記結晶粒子の平均結晶子サイズが４０００Å以上６０００Å以下であり、前記結晶粒子の大きさが２．５μｍ以上８．０μｍ以下である、負極。
【請求項２】
請求項１に記載の負極と、
前記負極と対向する正極と、
前記負極と前記正極との間に位置するセパレータと、を備えるリチウム二次電池。